СЫРЬЕВАЯ СМЕСЬ ДЛЯ ИЗГОТОВЛЕНИЯ ОРГАНО-МИНЕРАЛЬНОГО СОРБЕНТА
CRUDE MIXTURE FOR PRODUCING ORGANOMINERAL SORBENT

Сырьевая смесь относится к составам сорбента для ликвидации нефтеразлива с грунта.
Наиболее близкими к предполагаемому изобретению по технической сущности и достигаемому эффекту являются графитосодержащие гранулы сорбента терморасширенного графита [Собгайда Н.А. Использование отходов производства в качестве сорбентов нефтепродуктов / Н.А.Собгайда, Л.Н.Ольшанская, К.Н.Кутукова, Ю.А.Макарова // Экология и промышленности России. - 2009. - №14].
Технический результат - повышение нефтеемкости сорбента при упрощении работ по ликвидации нефтеразлива и расширении сырьевой базы сорбентов.
Указанный выше технический результат достигается тем, что сырьевая смесь для изготовления сорбента содержит в качестве сырьевых компонентов (мас.%):
пыль элетрофильтров
алюминиевого производства
92,7…96,5
кислоты жирные таловые омыленные
0,3…1,5
кора хвойных пород деревьев
3,0…7,0
Пыль электрофильтров алюминиевого производства является дисперсным отходом с размером частиц 5…8 мм, который образуется при зачистке электрофильтров газоочистки и транспортируется на шламохранилище.
2
3
2
4
2
2
3
Химический состав пыли электрофильтров алюминиевого производства ( мас.%): AlO - 36,0; CaO + CaF - 3,9; F - 10,3; С - 25,3; NaSO - 22,5; SiO - 0,2; FeO - 1,8.
Кислоты жирные талловые омыленные являются побочным продуктом сульфатно-целлюлозного производства и представляют собой натриевые соли таловых жирных кислот, получаемых при ректификации таллового масла из древесины хвойных пород (содержат 92…94% жирных кислот, в основном С18: 2…3% смоляных и трудноэтерифицируемых метанолом кислот; 2…5% неомыляемых веществ).
Кислоты жирные талловые омыленные представляет собой водорастворимую прозрачную маслянистую жидкость соломенно-желтого цвета.
Кора хвойных пород деревьев представляет собой отход лесопереработки размером 3…5 мм.
Предлагаемая смесь легко гранулируется на тарельчатом грануляторе при разбрызгивании на нее капель водного раствора кислот жирных таловых омыленных, образуя частицы размером до 7 мм. Частицы коры при этом выполняют функцию армирующего компонента, повышающего прочность гранул.
После использования отработанный гранулированный сорбент, пропитанный нефтью, сохраняет свою форму и сыпучесть, что значительно упрощает его удаление с грунта и дальнейшую утилизацию.
ПРИМЕР.
Для приготовления сырьевой смеси используют пыль электрофильтров производства алюминия, кору от хвойных пород деревьев и водный раствор кислот жирных талловых омыленных в качестве жидкости затворения.
Процесс изготовления сорбента включает следующие операции. Пыль электрофильтров алюминиевого производства и кору хвойных пород деревьев перемешивают, помещают в тарельчатый гранулятор, затем увлажняют при капельной подаче водного раствора кислот жирных талловых омыленных.
Полученный гранулированный сорбент размером до 7 мм выдерживают в течение суток для равномерного распределения влаги и упрочнения гранул.
Примеры составов и нефтеемкость сорбентов представлены в таблицах 1 и 2.
Таблица 1
Компоненты
Содержание ингредиентов в составе (мас.%)
1
2
3
Пыль электрофильтров алюминиевого производства
96,5
94,1
92,7
Кислоты жирные талловые омыленные
1,5
0,9
0,3
Кора хвойных пород деревьев
3,0
5,0
7,0
Таблица 2
Показатель
Предлагаемый состав
Известный состав
1
2
3
Нефтеемкость, % от массы сорбента
56,0
64,9
62,1
сорбционная емкость - 0,56 мг/г